(57)【要約】【課題】金属パターンの材質を銅から安価なアルミニウムに代えると生じる、ケミカルエッチング形成したパターンの精度低下を改善し、アルミニウム製で安価でモアレ改善に繋がる電磁波遮蔽フィルタを提供する。また、この電磁波遮蔽フィルタを用いて、多機能フィルタ、画像表示装置を低コスト化可能とする。【解決手段】電磁波遮蔽フィルタは、透明基材上の金属パターンがアルミニウムパターン２であり、その少なくとも上面（透明基材に対してパターン２が形成された側）のアルミニウムの酸化皮膜の厚みｔを１３Å＜ｔ≦２０Åとし、且つパターン２のライン幅の平均値ＬとバラツキΔＬ（３σ）とを、５０％＜（ΔＬ／Ｌ）×１００＜１００％とした。また、この電磁波遮蔽フィルタと光学フィルタとを積層して多機能フィルタとし、この電磁波遮蔽フィルタ又は多機能フィルタを前面に配置して画像表示装置とする。【選択図】  図２
2010056122.tif 000002
【特許請求の範囲】
【請求項１】
透明基材上に金属パターンが形成された電磁波遮蔽フィルタにおいて、
金属パターンがアルミニウムパターンであり、アルミニウムパターンの少なくとも上面（透明基材に対してアルミニウムパターンが形成された側と同じ向きとなる面）のアルミニウムの酸化皮膜の厚みｔが１３Å＜ｔ≦２０Åであり、
且つアルミニウムパターンのライン幅の平均値Ｌと該ライン幅の分布の３σ（σは標準偏差）であるバラツキΔＬとが、
５０％＜（ΔＬ／Ｌ）×１００＜１００％である、電磁波遮蔽フィルタ。
【請求項２】
請求項１記載の電磁波遮蔽フィルタと、光学フィルタとを積層した多機能フィルタ。
【請求項３】
請求項１記載の電磁波遮蔽フィルタ又は請求項２記載の多機能フィルタを、前面に配置した画像表示装置。
【発明の詳細な説明】
【技術分野】
【０００１】
本発明は画像表示装置（ディスプレイ）の前面に配置するのに好適な、電磁波遮蔽フィルタと、それを用いた多機能フィルタ及び画像表示装置に関する。
【背景技術】
【０００２】
現在、電磁波遮蔽フィルタは、ディスプレイの前面に配置する用途などで使用されており、そのなかでも代表的にはプラズマディスプレイ（ＰＤＰともいう）用途がある。プラズマディスプレイ用の電磁波遮蔽フィルタにおいて、電磁波遮蔽性能と光透過性とを両立させた金属パターンとしてはメッシュ状のパターンが多く用いられている。金属パターン（電磁障害（ＥＭＩ）遮蔽用メッシュ、ＥＭＩメッシュとも略称する）は、透明基材に金属箔を透明接着剤で貼り合せた後、フォトリソグラフィー法により金属箔をメッシュ状にケミカルエッチングして作ることができる（特許文献１、特許文献２）。
また、メッシュ状のパターンは、画像表示装置の前面に配置したときに、画像表示装置の画素配列との関係でモアレが発生し、これを改善する為に、メッシュ状の金属パターンを画素配列に対して傾ける（バイアス角とも言う）手法が、よく知られている。
【０００３】
そして、金属箔の金属の材質としては、特許文献などでは特に限定しない文献が多い（特許文献１、特許文献２）。例示される金属としては銅の他、アルミニウム（特許文献２）等の高電導率のものが挙げられている。しかし、事実上、市場に流通している電磁波遮蔽フィルタのＥＭＩメッシュは、銅、具体的には銅箔しか用いられておらず、アルミニウム箔を用いたものはなく実用化されていない。
【０００４】
【特許文献１】特開２００３−３１８５９６号公報
【特許文献２】特許第３３８８６８２号公報
【発明の開示】
【発明が解決しようとする課題】
【０００５】
近年、画像表示装置の普及促進において、高価な電磁波遮蔽フィルタはその妨げとなっており、電磁波遮蔽フィルタの低コスト化の為には、銅箔よりも安価なアルミニウム箔の採用が考えられる。
そこで、我々は、低コスト化を狙い、金属パターン（ＥＭＩメッシュ）の金属材料として、銅箔よりも安いアルミニウム箔を用いた電磁波遮蔽フィルタの検討を行ったが、その結果、実用化するには、実は、次の解決すべき課題があることがわかった。尚、以下の課題は、パターンの線幅及び厚みの寸法が１００μｍ程度以上の場合は目立たい。高品質の画像表示装置用途の為に透視性を追及すべく、パターンの線幅及び厚みの寸法が１０〜２０μｍ程度以下に微細化した場合に於いて、特に顕在化して来るものであることも判明した。
【０００６】
（ａ）アルミニウム自体が活性が高く、表面にアルミニウムの酸化皮膜が存在し、これが耐腐食膜となってケミカルエッチングを阻害する。
（ｂ）エッチング液に接触した領域の酸化皮膜が一部除去されると、除去された部分がまだ除去されていない部分に対して急速にエッチングが進んでしまい、均一な安定したエッチングが困難である。
（ｃ）上記（ａ）及び（ｂ）の結果として、金属パターンのライン部の輪郭に、ギザ（ｚｉｇｚａｇ状のこと。ラインの輪郭に凹凸があって直線性が悪くギザギザしている形態をこのように呼称する。）や断線が発生し、ラインのパターン精度が、銅箔の場合に比べてアルミニウムは劣る。
【０００７】
以上の結果、銅箔と比べて画像表示装置で要求される微細なパターン（例えばライン幅１０〜２０μｍ、パターンの厚み１０〜２０μｍ程度）が得られない。そして、ギザはその度合いが大きいと断線に繋がり、断線は電磁波遮蔽性能の低下に繋がる。
【０００８】
すなわち、本発明の課題は、金属パターンの材質を銅から安価なアルミニウムに代えると生じる、ケミカルエッチングで形成したアルミニウムパターンのパターン精度の低下を改善しつつ、なお且つ断線発生は抑制しつつ、パターン精度低下を逆に積極的に活用してモアレが改善する、アルミニウムを用いた安価でしかも実用可能な電磁波遮蔽フィルタを提供することである。
また、該電磁波遮蔽フィルタを用いた多機能フィルタ、これらフィルタを用いた画像表示装置を提供することである。
【課題を解決するための手段】
【０００９】
そこで、本発明の電磁波遮蔽フィルタでは、透明基材上に金属パターンが形成された電磁波遮蔽フィルタにおいて、金属パターンがアルミニウムパターンであり、アルミニウムパターンの少なくとも上面（透明基材に対してアルミニウムパターンが形成された側と同じ向きとなる面）のアルミニウムの酸化皮膜の厚みｔが１３Å＜ｔ≦２０Åであり、且つアルミニウムパターンのライン幅の平均値Ｌと該ライン幅の分布の３σ（σは標準偏差）であるバラツキΔＬとが、５０％＜（ΔＬ／Ｌ）×１００＜１００％である、電磁波遮蔽フィルタとした。
【００１０】
このように、少なくとも上面側のアルミニウムの酸化皮膜の厚みを適度に薄く具体的には上記のように規定し、且つライン幅のバラツキΔＬと平均値Ｌとを上記の様に規定することで、アルミニウムパターンをケミカルエッチングで形成する際に、ラインの輪郭のキザを、ラインの断線発生は抑制しつつモアレ改善につながる程度に残した、安定的なエッチングが可能となる。この結果、銅よりも安価なアルミニウムを利用して、材料的に安価なでモアレ改善に繋がる電磁波遮蔽フィルタを実用化できる。
また、製造面でも、アルミニウムの酸化皮膜はそのままでケミカルエッチングできるのでその除去工程が不要で、製造工程の複雑化やコストアップを避けられる。
【００１１】
また、本発明の多機能フィルタは、上記電磁波遮蔽フィルタと、光学フィルタとを積層した多機能フィルタとした。
この構成によって、電磁波遮蔽機能と共に光学フィルタ機能も備えた多機能化がなされ、透明基材の共通化、フィルタの薄型化が可能となり、ひいては低コスト化も可能となる。
【００１２】
また、本発明の画像表示装置は、上記電磁波遮蔽フィルタ又は多機能フィルタを、前面に配置した画像表示装置とした。
この構成によって、低コスト化が可能となり、画像表示装置の普及促進を図れる。
【発明の効果】
【００１３】
（１）本発明の電磁波遮蔽フィルタによれば、金属パターンに銅よりも安価なアルミニウムを用いても、ケミカルエッチング形成時のライン輪郭のギザ（ｚｉｇｚａｇ）や断線について、断線発生は抑制しつつ、輪郭のキザはモアレ改善につながる程度に残した安定的なエッチングが可能となり、モアレが改善する安価な電磁波遮蔽フィルタを実用できる。
しかも、製造面でも、アルミニウムの酸化皮膜はそのままでケミカルエッチングできるので、酸化皮膜の追加的な除去工程が不要で、製造工程の複雑化やコストアップも避けられる。
（２）本発明の多機能フィルタによれば、低コスト化など、上記電磁波遮蔽フィルタによる効果が得られる多機能フィルタとなる。
（３）本発明の画像表示装置によれば、低コスト化など上記電磁波遮蔽フィルタ乃至は上記多機能フィルタの効果が得られる画像表示装置となり、その普及促進が図れる。
【発明を実施するための最良の形態】
【００１４】
以下、本発明について、実施の形態を図面を参照しながら説明する。
【００１５】
先ず、図１の断面図で例示する電磁波遮蔽フィルタ１０は、本発明の電磁波遮蔽フィルタの一形態を示し、同図の場合では、アルミニウムパターン２はその上面及び下面の表面にはアルミニウムの酸化皮膜３を有し、少なくとも上面の酸化皮膜の厚みｔが１３Å＜ｔ≦２０Åの範囲となっている。しかも、アルミニウムパターン２は、ライン幅の平均値Ｌと該ライン幅の分布の３σ（σは標準偏差）であるバラツキΔＬとが、
５０％＜（ΔＬ／Ｌ）×１００＜１００％となっている。
なお、σは標準偏差である。
そして、同図の形態例では、このアルミニウムパターン２は、その下面側の酸化皮膜３の下面で透明接着剤層４によって透明基材１に接着固定され積層されている構成のものである。透明接着剤層４はアルミニウムパターンの開口部も含めて透明基材１の全面に形成されている。
【００１６】
なお、本発明にて「上面」とは、透明基材に対してアルミニウムパターンが形成された側と同じ向きとなる面（図面では上方を向く面でもある）を言い、「下面」とは「上面」と逆向きの面（図面では下方を向く面でもある）を言う。
【００１７】
［透明基材］
透明基材１は、可視領域での透明性（光透過性）、耐熱性、機械的強度等の要求物性を考慮して、公知の材料及び厚みを適宜選択すればよく、ガラス、セラミックス等の透明無機物の板、或いは樹脂板など板状体の剛直物でも良い。ただし、生産性に優れるロール・トゥ・ロールでの連続加工適性を考慮すると、フレキシブルな樹脂フィルム（乃至シート）が好ましい。尚、ロール・トゥ・ロールとは、巻取（ロール）から巻き出して供給し、適宜加工を施し、その後、巻取に巻き取って保管する加工方式をいう。
【００１８】
樹脂フィルム、樹脂板の樹脂としては、例えば、ポリエチレンテレフタレート、ポリエチレンナフタレートなどのポリエステル系樹脂、ポリメチルメタクリレートなどのアクリル系樹脂、シクロオレフィン重合体などのポリオレフィン系樹脂、トリアセチルセルロースなどのセルロース系樹脂、ポリカーボネート系樹脂、ポリイミド系樹脂等である。なかでも、ポリエチレンテレフタレートはその２軸延伸フィルムが耐熱性、機械的強度、光透過性、コスト等の点で好ましい透明基材である。
【００１９】
透明基材の厚みは基本的には特に制限はなく用途等に応じ適宜選択し、フレキシブルな樹脂フィルムを利用する場合、例えば１２〜５００μｍ、好ましくは２５〜２００μｍ程度である。
【００２０】
なお、透明基材の樹脂中には、必要に応じて適宜、紫外線吸収剤、着色剤、充填剤、可塑剤、帯電防止剤などの公知の添加剤を添加できる。
また、透明基材は、その表面に、コロナ放電処理、プライマー処理、下地処理などの公知の易接着処理を行ったものでも良い。
【００２１】
［アルミニウムパターン］
アルミニウムパターン２はアルミニウムで形成したパターン層であり、該層自体は不透明だが、開口部など該層の非形成部を設けたパターンとすることによって、電磁波遮蔽性能と光透過性とを両立させた層である。しかも、本発明のアルミニウムパターン２は少なくともその上面に特定の厚み範囲、１３Å＜ｔ≦２０Å（ｔ：厚み）のアルミニウムの酸化皮膜３を有する。尚、１Å＝０．１ｎｍである。
上記の様な厚み範囲とすることで、ラインの輪郭のキザを、断線発生は抑制しつつモアレ改善につながる程度に残した安定的なエッチングの可能性を引き出すことができる。
【００２２】
アルミニウムパターンのアルミニウムは、アルミニウムを主成分とし、アルミニウム純金属の他にアルミニウム合金でもよくこれらを纏めて本発明ではアルミニウムというが、アルミニウムの純度が低いと導電性が低下するので、純度は電磁波遮蔽性能の点では高い方が好ましく、純度が９９．０％以上のアルミニウムが好ましい。このような純度が９９．０％以上のアルミニウムを利用したアルミニウムパターンは、ＪＩＳ  Ｈ４１６０（アルミニウム及びアルミニウム合金はく）、ＪＩＳ  Ｈ４１７０（高純度アルミニウムはく）で規定されるアルミニウム箔に準じた箔を利用することで形成できる。
【００２３】
なお、アルミニウムパターンはアルミニウム箔から形成するのではなく、透明基材上にアルミニウムを気相成長法、例えば真空蒸着法で形成したアルミニウム蒸着膜から形成したものを利用しても良い。
【００２４】
アルミニウムパターンの厚みは、電磁波遮蔽性能、加工適性、機械的強度などの点から適宜選択すればよく、具体的には１〜１００μｍ、好ましくは５〜２０μｍ、より好ましくは８〜１５μｍである。厚みが薄いと電磁波遮蔽性能、機械的強度などが低下し、厚みが厚いと加工適性が低下する。
【００２５】
アルミニウムパターンの平面視のパターンの形状は、例えばメッシュ形状、ストライプ形状などの電磁波遮蔽性能と光透過性とを両立させた公知のパターンである。なかでもメッシュ形状、それも正方格子形状が代表的であり、この他、格子形状で言えば例えば長方形格子、菱形格子、六角格子、三角格子などがある。メッシュはこれら形状からなる複数の開口部を有し、開口部間は開口部を区画するライン部（線部又は線条部）となる。ライン部は通常幅均一でライン状のものであり、また通常は開口部及び開口部間は、全て各々同一形状で同一サイズとなる。
【００２６】
なお、上記パターンは、ディスプレイ用途では、電磁波遮蔽フィルタの画像表示に影響しない四辺周辺部には、接地用導通の為に開口部を設けないベタパターンか、在っても占有面積比率が小さい接地領域を、開口部を有する内部の画像表示領域の周囲に有することがある。
【００２７】
パターンのライン部のライン幅は例えば５〜５０μｍ、本発明の効果がより際立つ点ではより細い５〜３０μｍであり、ラインの繰り返し周期であるライン間隔（ピッチ）は例えば１００〜５００μｍである。
【００２８】
また、パターンのライン部の輪郭が、モアレ改善に繋がるが断線発生は抑制できる程度のギザとなるためには、アルミニウムパターンのライン幅について、ライン幅のバラツキΔＬとライン幅の平均値Ｌとの関係について、（ΔＬ／Ｌ）×１００の値を、
５０％超過且つ１００％未満とするのが好ましい。つまり、
５０％＜（ΔＬ／Ｌ）×１００＜１００％、である。
言い換えると、ライン幅のバラツキΔＬをライン幅の平均値Ｌの５０％超過にはするが、断線発生防止を考慮して、該平均値Ｌと同じとなる１００％は含めないで１００％未満に抑えるのが好ましい。
【００２９】
ここで、図２は、ライン幅の平均値Ｌ及びバラツキΔＬを、概念的に説明する平面図であり、図２（ａ）で示すライン２の図面右側の輪郭の一部を部分的に拡大して示した部分拡大図が、図２（ｂ）である。また、図２は、平均値ＬとバラツキΔＬ、Ｌ−ΔＬ、Ｌ＋ΔＬなどの意味を概念的に説明するためのものであり、図面縦横比、ライン幅とバラツキの大小関係、ライン輪郭の凹凸具合、などは、この限りではない。また、Ｌ−ΔＬ、Ｌ＋ΔＬ、及びＬの関係を、ラインの片側輪郭のギザ形状によるライン幅で代表して概念的に示してある。
【００３０】
そして、上記（ΔＬ／Ｌ）×１００で規定される、ΔＬとＬの関係が、５０％以下であるとモアレ改善効果が低下し過ぎるので好ましくない。なお、上記関係式の値は５０％超過が良いが、より好ましくは６０％以上が良い。
【００３１】
ところで、本発明にてライン幅の平均値Ｌ及びバラツキΔＬは、アルミニウムパターンのライン幅を、同一製造ロット内で多数の測定位置で多数測定し（測定数は最低限、測定数ｎ≧３、好ましくは、測定数ｎ≧１０）、個々のライン幅の測定結果を統計処理して得られる、ライン幅の平均値がＬ、ライン幅の分布に対する標準偏差σの３倍である３σがバラツキΔＬである。
これにより、ライン幅の分布は、（Ｌ−ΔＬ）から（Ｌ＋ΔＬ）の範囲内に大多数（分布が正規分布であると仮定すると９９．７％）が収まる。
【００３２】
また、本発明では関係式（ΔＬ／Ｌ）×１００は、最小の５０％のときΔＬは０．５Ｌとなり、個々のライン幅は、０．５Ｌ＜個々のライン幅＜１．５Ｌとなる。また、超えるのが好ましくない最大の１００％のとき、ΔＬは１．０Ｌとなり、個々のライン幅は、０．０Ｌ≦個々のライン幅≦２．０Ｌとなる。０．０Ｌとはライン幅がゼロ、つまり断線が発生しているということである。したがって、断線発生を防ぐ意味で、上記関係式は最大でも１００％を超えないように、１００％未満を最大値とするのが好ましいことになる。
【００３３】
なお、前記、ライン幅の多数測定の対象は、同一製造ロット内ではなく、複数の異なる製造ロットについて測定できる場合は、多数の測定位置が複数の異なる製造ロットに分散する様にして多数測定することもできるが、断線抑制とモアレ抑制の観点から見た、平均値Ｌ及びバラツキΔＬの意味合いは特定の製品を評価した際の透過画像の外観（モアレ縞、ムラ、コントラスト等）及び電磁波遮蔽性能の良否に対応する指標である為、本来、同一ロット内の１製品単位（画像表示装置１画面分）の中に於いてＬ及びΔＬを測定し、（ΔＬ／Ｌ）×１００を算出する必要がある。但し、同一ロット内に於ける各製品の（ΔＬ／Ｌ）×１００の分布状況を評価する場合には、同一ロット内に於ける異なった複数の製品毎に当該数値の差異を比較評価する意義は有る。又、各製造ロット毎に当該数値の差異を比較測定する場合には、複数ロット内の製品の当該数値を比較測定する意義は有る。
尚、アルミニウムパターンの線条部（ライン部）の幅について、５０％＜（ΔＬ／Ｌ）×１００＜１００％となる様にするためには、アルミニウムの酸化皮膜の厚みを１３Å超過に設定すると共に、エッチング加工条件（腐蝕液の組成、濃度、液温、或いは循環等）を制御して、（ΔＬ／Ｌ）×１００の値が所定の範囲に収束するようにする。
【００３４】
（パターン形成）
アルミニウムパターンのパターンを形成するには、透明基材上にアルミニウム箔などパターン形成前のアルミニウム層を積層した後、ケミカルエッチングによって形成できる。ケミカルエッチング時のレジストパターンのパターン形成はフォトリソグラフィー法（例えば感光性レジスト膜に対するパターン露光法）、感光性レジスト膜等を用いたパターン露光法によらないでバターン形成可能な印刷法などの公知のパターン形成法を適宜選択すればよい。なかでも、フォトリソグラフィー法は印刷法に比べて、電磁波遮蔽フィルタに要求されるライン幅やその均一性など高精度のパターンを安定的に形成できる点で好ましい方法である。
【００３５】
アルミニウムパターンをケミカルエッチングする際のエッチング液としては、公知のエッチング液を適宜選択使用すれば良い。例えば、塩化第二鉄を含む酸性のエッチング液である。
エッチングは、アルミニウム層の上面のレジストパターン非形成部に於けるアルミニウムの酸化皮膜も含めて行われる。エッチングの前処理として、該上面のアルミニウムの酸化皮膜の除去は特に必要ない。
そして、レジストパターン形成部に対応した、上面や下面のアルミニウムの酸化皮膜３は、アルミニウムパターン２の上面や下面の酸化皮膜３となって残る。
【００３６】
［アルミニウムの酸化皮膜］
アルミニウムの酸化皮膜はアルミニウム酸化物を含む層であり、アルミニウムパターンをアルミニウム箔を利用して形成する場合、アルミニウムの酸化皮膜は箔の上面及び下面の表裏両面に存在するが、本発明ではケミカルエッチングでパターン形成する際に、エッチングされる側、つまり上面側について、その厚みｔを規定する。アルミニウムパターンの少なくとも上面のアルミニウムの酸化皮膜の厚みｔについて、その下限は１３Åを含まない１３Å超過、より好ましくは１４Å以上、更に好ましくは１５Å以上とする。一方、厚みｔの上限は２０Å以下、好ましくは１８Å以下、より好ましくは１７Å以下、更に好ましくは１６Å以下とする。アルミニウムパターン上面のアルミニウムの酸化皮膜の厚みｔが、上記した下限よりも小さいと、モアレ改善に寄与するギザが残り難くなり、逆に、上記した上限よりも大きいと、モアレ改善に寄与するギザは残り易くなるが断線が発生し易くなる。故に、厚みｔの範囲は、１３Å＜ｔ≦２０Åとなる。
【００３７】
少なくとも上面のアルミニウムの酸化皮膜の厚みｔについて、その下限及び上限の範囲を上記のようにすることで、該酸化皮膜がたとえ存在したままでも、断線は抑制しつつモアレ改善に繋がる程度のギザを残したパターン精度となるような、安定したケミカルエッチングが可能となり、銅を安価なアルミニウムに変更したが故の断線に繋がるようなパターン精度不良を回避できる。
【００３８】
ところで、普通に製造されるアルミニウム箔は圧延法で製造され、アルミニウム塊の圧延工程、焼鈍工程を経る箔製造工程、その後の空気中保管など、常温（２０℃、５０％ＲＨ前後）で製造保管することによって、活性なアルミニウムは表面に不可逆的にアルミニウムの酸化皮膜が形成されるが、本発明の様に薄い酸化皮膜とはならずに、通常２０Å超過〜１００Å程度の酸化皮膜となる。
【００３９】
従来のアルミニウム箔の場合に比べて、アルミニウムの酸化皮膜の厚みを上記のような薄い所定の厚みにするには、各種あるが、アルミニウムパターンにアルミニウム箔を利用する場合、アルミニウム箔は圧延法によって作られ、その後、焼鈍して製造されているが、圧延条件や焼鈍条件を調整することで、目的とする厚みに調整できる。
【００４０】
例えば、圧延後のアルミニウム箔の表面に付着している圧延油を焼鈍時に除去する際に、表面が酸化しないように、焼鈍雰囲気のガス組成を制御したり（酸素濃度を低めにする）、アルミニウム箔表面のアルミニウムの酸化皮膜を薬品で除去したりする、といった方法などがある。焼鈍しないという方法もあるが、圧延油は、フォトリソグラフィー法に悪影響を及ぼすため好ましくない。
【００４１】
なお、アルミニウムの酸化皮膜の厚みは、ハンターホール法、蛍光Ｘ線分析法の一種であるＸ線光電子分光法（ＸＰＳ）で測定する。
【００４２】
アルミニウムの酸化皮膜は、その箔製造工程からして、箔の表裏両面、つまり上面及び下面の両面に通常形成されている。このうち、アルミニウムパターンのパターン形成のためのケミカルエッチングに影響するのは上面の酸化皮膜であるので、本発明では少なくともこの上面のアルミニウムの酸化皮膜について特定の厚み（薄さ）を規定する。尚、下面のアルミニウムの酸化皮膜については、通常は、上面のアルミニウム酸化皮膜に比べてケミカルエッチング時のメッシュ形状ギザ発生への寄与は無視出来る為、モアレ改善を考慮したパターン精度の点からは特に規定する必要はない。但し、該膜厚が厚すぎると、開口部に残留したアルミニウム酸化皮膜によるメッシュ形状への悪影響も起こり得るし、又開口部の透明性を低下させることも有り得る。この為、下面のアルミニウム酸化皮膜は、好ましくは、可視光線の最小波長３８０ｎｍ未満、更に好ましくは２００ｎｍ以下とすることが推奨される。例えば、下面のアルミニウム酸化皮膜の膜厚ｔも上面の膜厚ｔと同様に、１３Å＜ｔ≦２０Åとする。尚、本発明の１形態として、ケミカルエッチング前の下面のアルミニウム酸化皮膜の膜厚、及びケミカルエッチングの加工条件を調整することにより、パターン開口部に可視光線の最小波長３８０ｎｍ未満（例えば３Å≦ｔ≦１３Å）の膜厚の透明なアルミニウム酸化皮膜を残留させ、ケミカルエッチング時に開口部に露出する透明接着剤層又は透明基材を腐食液による着色から保護することも出来る。
ただ、下面のアルミニウムの酸化皮膜も上面の酸化皮膜と同程度の厚みで存在するとすれば、下面のアルミニウムの酸化皮膜の厚みについても、上記した上面のアルミニウムの酸化皮膜の厚みと同じ規定をすることができる。
【００４３】
（黒化処理層）
なお、アルミニウムパターンはその表面に黒化処理層を形成してもよい。
黒化処理層は、アルミニウムパターンやその表面の酸化皮膜による光反射を抑制することで、外光吸収、画像のコントラスト向上を図る層である。黒化処理層は外光吸収、画像のコントラスト向上が必要な場合に設ける。黒化処理層はアルミニウムパターンの表面、表面に酸化皮膜がある場合はその皮膜表面に設けて、その光反射率を低下させる層である。
【００４４】
ここで表面は上面、下面、側面などの面をいう。黒化処理して黒化処理層を形成する表面としては、上面のみ、上面と両側側面、下面のみ、上面と両側側面と下面の全ての表面など、要求に応じた面とすれば良いのは公知の黒化処理と同じである。このうち、透明接着剤層存在下で透明接着剤に接する面が下面である。また、電磁波遮蔽フィルタをその上面側を観察者側にして使用するには、少なくとも上面については黒化処理層を形成するのが好ましく、更に好ましくは両側側面、後述画像表示素子側となる下面についても黒化処理層を形成するのがよい。
【００４５】
黒化処理層としては、電磁波遮蔽フィルタにおいて、公知のものを適宜採用すれば良い。例えば、黒化処理層としては、金属などの無機材料、黒色樹脂などの有機材料などを使用できる。無機材料としては、例えば金属乃至は合金、金属酸化物、金属硫化物などの金属化合物であり、めっき法など公知の黒化処理にて形成することができる。また、黒色樹脂としては例えば黒色の着色剤を樹脂中に含有させた層として形成できる。
【００４６】
［透明接着剤層］
透明接着剤層４は、アルミニウムパターンを透明基材に固定するための層であり、例えば、アルミニウムパターンをアルミニウム箔から形成する場合に、アルミニウム箔を透明基材に接着固定するために使用される。なお、透明接着剤層は、アルミニウムパターンをアルミニウム蒸着で透明基材上に直接積層したアルミニウム層から形成する場合では省略できる。
【００４７】
透明接着剤層としては、アルミニウムパターンの開口部による光透過性を阻害しないように、透明な接着剤であればよく、公知の透明な接着剤を適宜使用すればよい。例えば、ウレタン系接着剤、アクリル系接着剤、エポキシ系接着剤、ゴム系接着剤などである。なかでも、ウレタン系接着剤、例えば２液硬化型ウレタン系接着剤は、接着力などの点で好ましい。２液硬化型ウレタン系接着剤としては、ポリオールを主剤とし、これに硬化剤としてポリイソシアネート化合物を用いた接着剤を使用できる。ポリオールは、例えば、アクリルポリオール、ポリエステルポリオール、ポリウレタンポリオール、ポリエーテルポリオール、ポリエステルポリウレタンポリオールなどである。また、ポリイソシアネート化合物は、例えば、トリレンジイソシアネート系、キシリレンジイソシアネート系、ヘキサメチレンジイソシアネート系などである。ポリオール、ポリイソシアネートは、各々複数種使用してもよい。
【００４８】
透明接着剤層は、透明な接着剤をアルミニウム箔、透明基材のいずれか又は両方に公知の形成法によって施した後、これらを接着剤を介する様に積層することで形成できる。該形成法は、塗工法、印刷法などである。
【００４９】
［多機能フィルタ］
多機能フィルタ２０は、上記した電磁波遮蔽フィルタに更に光学フィルタを積層し、電磁波遮蔽機能と共に光学フィルタ機能を備えたフィルタである。図３はこのような、多機能フィルタ２０の一形態を示す断面図であり、電磁波遮蔽フィルタ１０の片面に光学フィルタ５が直接積層された構成のフィルタである。
積層面は電磁波遮蔽フィルタ１０の何れかの片面の他、両面でもよい。なお、積層面が片面の場合、透明基材の下面側の面、アルミニウムパターンの上面側の面、いずれでもよい。
【００５０】
電磁波遮蔽フィルタに更に光学フィルタを積層した多機能フィルタとすることによって、電磁波遮蔽機能と共に光学フィルタ機能も備えた多機能化がなされ、透明基材の共通化、フィルタの薄型化が可能となり、ひいては低コスト化も可能となる。
【００５１】
（光学フィルタ）
光学フィルタ５としては、光学フィルタ機能を有する公知の光学フィルタを適宜選択すればよい。光学フィルタ機能としては、例えば、近赤外線を吸収する近赤外線吸収機能、紫外線を吸収する紫外線吸収機能、ＰＤＰディスプレイのネオン光を吸収するネオン光吸収機能、表示画像を好みの色調に補正する色補正機能などの特定光透過機能、反射防止機能（防眩、反射防止、防眩及び反射防止のいずれか）、或いは特開２００７−２７２１６１号公報に記載の外光反射防止によるコントラスト向上機能を有する薄膜微小ルーバなどである。
光学フィルタ５は、上記した、近赤外線吸収機能、反射防止機能、コントラスト向上機能などの各種光学フィルタ機能のうち１機能或いは２機能以上を備える。
【００５２】
これら各種の光学フィルタ機能は、例えば、近赤外線吸収機能、ネオン光吸収機能、色補正機能などは、これら機能に応じた色素（近赤外線吸収色素、ネオン光吸収色素、色補正色素）を用い、紫外線吸収機能は紫外線吸収剤を用いるなど、公知の材料・方法で実現できる。例えば、これら材料を樹脂中に分散させた樹脂層を光学フィルタ層として、公知の塗工法、押出法などで形成することができる。また、樹脂層は単層又は多層構成によって、複数機能を兼用することができる。
また、反射防止機能なども含めて光学フィルタ機能を担う光学フィルタ層は、適宜透明基材に積層して光学フィルタとすることもある。なお、ここでの透明基材としては、前述電磁波遮蔽フィルタの透明基材で列記した材料を使用できる。
【００５３】
［その他の層］
上記した電磁波遮蔽フィルタ、多機能フィルタには、更にその他の層、例えば、アルミニウムパターンの上面側の凹凸を平坦化する平坦化樹脂層、表面を保護する表面保護層、ハードコート層、汚染防止機能層、帯電防止機能層、粘着剤層などの、これらのフィルタにおいて公知の層を積層することができる。これらの層は、兼用することができる。
【００５４】
［画像表示装置］
本発明の画像表示装置は、上記した電磁波遮蔽フィルタ又は多機能フィルタを前面に配置した画像表示装置であり、より具体的には上記した電磁波遮蔽フィルタ又は多機能フィルタを画像表示素子の観察者側に配置した表示装置である。なお、前面とは画像表示装置の観察者側面である。また、配置は公知の形態によればよい。
【００５５】
このような画像表示装置とすることによって、その低コスト化が可能となり、画像表示装置の普及促進を図れる。
【００５６】
（画像表示素子）
該画像表示素子としては、プラズマディスプレイパネル（ＰＤＰともいう）、陰極線管（ＣＲＴともいう）、液晶表示素子（ＬＣＤともいう）、電界発光素子（ＥＬともいう）などで、電磁波が発生する素子である。例えば、ＰＤＰでは、３０ＭＨｚ〜１ＧＨｚの帯域の不要な電磁波が発生する。
【００５７】
（配置の形態）
電磁波遮蔽フィルタ又は多機能フィルタを、画像表示素子の観察者側に配置する配置形態には、大別して、電磁波遮蔽フィルタ又は多機能フィルタを画像表示素子の観察者側の面に空間を介さず、但し通常は接着剤層を介して、直接積層して配置する形態〔図４（ａ）〕と、電磁波遮蔽フィルタ又は多機能フィルタを空間を介して画像表示素子の観察者側に配置する形態〔図４（ｂ）〕とがある。
【００５８】
図４（ａ）に示す直接積層して配置する形態の画像表示装置４０は、電磁波遮蔽フィルタ１０又は多機能フィルタ２０を、画像表示素子３０の観察者側の面に空隙を空けずに直接に積層した表示装置となっている。電磁波遮蔽フィルタ１０又は多機能フィルタ２０を画像表示素子３０の観察者側の面に直貼りすることによって得ることができる。その際、必要に応じて透明な接着剤を介して積層する。接着剤（含む粘着剤）は電磁波遮蔽フィルタ１０又は多機能フィルタ２０の一部として備えられた接着剤層、或いは積層時にこれらの間に適用したものなど公知のもので良い。透明な接着剤には、上記した透明接着剤層で列記した接着剤などを使用できる。
【００５９】
一方、図４（ｂ）に示す空間を介して配置する形態の画像表示装置４０の場合は、一旦、電磁波遮蔽フィルタ１０又は多機能フィルタ２０を透明基板６の面に直接積層した板状積層体２１としたものを、画像表示素子２０の観察者側に空間を空けて配置したものである。
【００６０】
なお、図４（ｂ）の様に、電磁波遮蔽フィルタ１０又は多機能フィルタ２０を空間を空けて配置する形態では、これら電磁波遮蔽フィルタ１０又は多機能フィルタ２０が剛直な板状体ではなくシート又はフィルム状でフレキシブルで形状維持ができないときに、透明基板６と積層した板状積層体２１とすることで、形状維持ができるようになる点で好適である。
また、板状積層体２１において、図４（ｂ）に例示の形態では、電磁波遮蔽フィルタ１０又は多機能フィルタ２０は透明基板６に対して観察者側の面に積層してあるが、この逆に、画像表示素子側の面に積層したものでもよい。
【００６１】
（透明基板）
なお、透明基板６としては、形状維持可能な板状体、例えば、ガラス、セラミックスなどの無機板、樹脂板などが使用できる。樹脂板の樹脂としては、例えば、ポリエチレンテレフタレート、ポリエチレンナフタレートなどのポリエステル系樹脂、ポリメチルメタクリレートなどのアクリル系樹脂、シクロオレフィン重合体などのポリオレフィン系樹脂、トリアセチルセルロースなどのセルロース系樹脂、ポリカーボネート系樹脂、ポリイミド系樹脂等である。
透明基板の樹脂中には、必要に応じて適宜、紫外線吸収剤、着色剤、充填剤、可塑剤、帯電防止剤などの公知の添加剤を添加できる。
【実施例】
【００６２】
［実施例１］
先ず、アルミニウムパターンとする金属箔として、厚み１２μｍの連続帯状の圧延アルミニウム箔（ＩＮ３０；ＪＩＳ  Ｈ４１６０準拠）を用意した。このアルミニウム箔の表面の酸化皮膜の厚みを測定したところ、上面下面とも１４Åだった。
また、透明基材として、両面にポリエステル樹脂系プライマー層が形成された、連続帯状の無着色透明な厚み１００μｍの２軸延伸ポリエチレンテレフタレートフィルムを用意した。
【００６３】
次いで、上記透明基材の一方のプライマー層面と、上記アルミニウム箔の光沢面とを、透明な２液硬化型ウレタン樹脂系接着剤（主剤として平均分子量３万のポリエステルポリウレタンポリオール１２質量部に対して、硬化剤としてキシリレンジイソシアネート系プレポリマー１質量部を含む）を介してドライラミネートした後、加熱エージングして接着剤を硬化させ、アルミニウム箔と透明基材間に厚み３μｍの透明接着剤層を有する連続帯状のアルミニウム箔積層シートを得た。
【００６４】
次いで、上記アルミニウム箔積層シートのアルミニウム箔に対して、フォトリソグラフィー法を利用したケミカルエッチング処理を行い、開口部及びライン部とから成るメッシュ状領域、及びメッシュ状領域を囲繞する外縁部に額縁状で開口部を形成しない接地用領域（額縁領域）を有するアルミニウムパターンを形成した。
【００６５】
上記エッチングは、具体的には、カラーＴＶシャドウマスク用の製造ラインを利用して、連続帯状の上記積層シートに対して、マスキングからエッチングまでを一貫して行った。すなわち、上記積層シートのアルミニウム箔面全面に感光性のエッチングレジストを塗布後、所望のメッシュパターンを密着露光し、現像、硬膜処理、ベーキングして、メッシュの開口部に相当する領域上にレジスト層が非形成となったレジストパターンを形成した後、レジスト層非形成部のアルミニウム箔を、塩化第二鉄を含む酸性水溶液のエッチング液でエッチングして除去して、メッシュ状の開口部を有したアルミニウムパターンを形成し、次いで、水洗、レジスト剥離、洗浄、乾燥を順次行った。
【００６６】
メッシュ状領域（画像表示領域）のメッシュの形状は、その開口部が正方形で非開口部となる線状のライン部のライン幅（平均値）は２０μｍ、そのライン間隔（ピッチ）は３００μｍ、ライン部の高さは１２μｍ、長方形の枚葉シートに切断した場合に、該ライン部と該長方形の長辺とが構成する劣角として定義されるバイアス角度は０度であった。このようにして、幅寸法６０５ｍｍの電磁波遮蔽フィルタの中間体を得て、ロール状に巻き取った。
【００６７】
得られたロール状の、電磁波遮蔽フィルタの中間体を、ロール・トウ・ロールで連続的に黒化処理装置に供給し、中間体のアルミニウムパターン面に対してニッケル化合物の黒化処理層を形成し、巻き取って電磁波遮蔽フィルタを得た。
【００６８】
得られたアルミニウムパターンのパターン精度は、メッシュのライン幅は平均値Ｌ２０μｍに対して±１６μｍのバラツキがあり、その平均値ＬとバラツキΔＬとの関係が（ΔＬ／Ｌ）×１００＝８０％である。目視でメッシュ状領域の均一性が非常に高く欠陥が無いように見え、ＰＤＰの前面に設置した場合でもモアレが発生しない。
【００６９】
［実施例２］
実施例１において、アルミニウム箔の表面酸化皮膜の厚みが１８Åのものを使用した以外は同様にして電磁波遮蔽フィルタを得た。
得られたアルミニウムパターンのパターン精度は、メッシュのライン幅は平均値Ｌ２０μｍに対して±１９．２μｍのバラツキがあり、その平均値ＬとバラツキΔＬとの関係が（ΔＬ／Ｌ）×１００＝９６％である。目視でメッシュ状領域の均一性が非常に高く欠陥が無いように見え、ライン部の断線も無く、且つＰＤＰの前面に設置した場合でもモアレが発生しない。
【００７０】
［比較例１］
実施例１において、アルミニウム箔の表面酸化皮膜の厚みが５Åのものを使用した以外は同様にして電磁波遮蔽フィルタを得た。
得られたアルミニウムパターンのパターン精度は、メッシュのメッシュのライン幅は平均値Ｌ２０μｍに対して±１μｍのバラツキがあり、その平均値ＬとバラツキΔＬとの関係が（ΔＬ／Ｌ）×１００＝５％である。目視でメッシュ状領域の均一性が非常に高く欠陥が無いように見えるが、ラインの輪郭の直線性が高いため、ＰＤＰの前面に設置した場合にモアレが発生する。
【図面の簡単な説明】
【００７１】
【図１】本発明による電磁波遮蔽フィルタの一形態を示す断面図。
【図２】アルミニウムパターンのラインについて、ライン幅の平均値Ｌとライン幅のバラツキΔＬで概念的に説明する平面図。
【図３】本発明による多機能フィルタの一形態を示す断面図。
【図４】本発明による画像表示装置の形態例を示す断面図。
【符号の説明】
【００７２】
１  透明基材
２  アルミニウムパターン
３  酸化皮膜
４  透明接着剤層
５  光学フィルタ
６  透明基板
１０  電磁波遮蔽フィルタ
２０  多機能フィルタ
２１  板状積層体
３０  画像表示素子
４０  画像表示装置
【図１】
2010056122.tif 000003
【図２】
2010056122.tif 000004
【図３】
2010056122.tif 000005
【図４】
2010056122.tif 000006